그래프트 공중 합체 B 의 적합 한 제조 방법 으로 는 유화 , 용액 , 벌크 및 현 탁 중합법 이 있 다 . 그래프트 공중 합체 B 는 바람직 하 게 는 20 내지 90 ℃ 의 온도 에서 수 - 용해 성 및 / 또는 오일 - 용해 성 개시제 , 예컨대 퍼 옥소 디 술 페이트 또는 벤조일 퍼 옥시드 를 사용 하 여 자유 라디칼 유화 중합 에 의해 제조 되 거나 산화 환원 개시제 의 보조 로 제조 된다 . 또한 산화 환원 개시제 는 20 ℃ 미만 에서 의 중합 에 적합 하 다 .